(57)【要約】【課題】編地の風合い、ストレッチ性を損なわず、保温性・吸湿性に富み、防風性が具備された防風性肌着の提供。【解決手段】通気性編地の非防風部と、通気性編地の上から非通気性編地を縁部で縫着した防風部からなる肌着であって、非通気性編地はその片面にコーティングが施され、防風部のＪＩＳ−Ｌ−１０９６Ａ法(フラジール形)による通気度が５cc/cm2・sec未満であるとともに、ＪＩＳ−Ｌ−１０９９Ａ−１法による透湿度が１００g/m2・ｈ以上であることを特徴とする防風性肌着。【選択図】図１
2013234401.tif 000002
【特許請求の範囲】
【請求項１】
通気性編地の非防風部と、通気性編地の上から非通気性編地を縁部で縫着した防風部からなる肌着であって、非通気性編地はその片面にコーティングが施され、防風部のＪＩＳ−Ｌ−１０９６Ａ法(フラジール形)による通気度が５cc/cm2・sec未満であるとともに、ＪＩＳ−Ｌ−１０９９Ａ−１法による透湿度が１００g/m2・ｈ以上であることを特徴とする防風性肌着。
【請求項２】
前記非通気性編地は片面に樹脂コーティングが施され、前記防風部は該コーティング面が通気性編地と対向するように非通気性編地が通気性編地に縫着されていることを特徴とする請求項１に記載の防風性肌着。
【請求項３】
肌着全体における前記防風部の被覆割合が５０％〜９０％であることを特徴とする請求項１または２に記載の防風性肌着。
【請求項４】
前記防風部は、通気性編地と非通気性編地を同じ大きさ並びに同じ伸張方向に揃えて縫着されていることを特徴とする請求項１ないし３のいずれか１項に記載の防風性肌着。
【請求項５】
着用者の胴体の前部を被覆する前身頃と、該前身頃の端部に縫着され脇下から脇腹を被覆する脇部と、脇部の端部に縫着されて背中を被覆する後身頃と、袖部とを備え、前記防風部は前記前身頃および前記後身頃において設けられていることを特徴とする請求項１ないし４のいずれか１項に記載の防風性肌着。
【請求項６】
下腹部の中央を被覆する前立部と、該前立部の端部に縫着され下腹部横から臀部横にかけて被覆するとともに、さらに太股を被覆する右横身頃および左横身頃と、該右横身頃と該左横身頃の端部に縫着され臀部中央を被覆するクロッチと、それらの上端にウエスト部が連続して設けられ、前記防風部は前記右横身頃および前記左横身頃において設けられていることを特徴とする請求項１ないし４のいずれか１項に記載の防風性肌着。
【発明の詳細な説明】
【技術分野】
【０００１】
本発明は、防風性を有する肌着に関する。
【背景技術】
【０００２】
一般に、編地は織物に比べ風合いがソフトで、ストレッチ性に優れているため、インナーウェアに広く使用されているが、通気性が高いため、秋冬の寒冷時に外気が入りこみ易く、耐寒性に劣る欠点がある。したがって、冬期のスポーツ時や屋外作業時などには、防寒のため厚手のものを着込んだり、重ね着する必要があり、衣類全体が重く嵩み、運動性の妨げとなる。
【０００３】
そこで、編地のインナーウェアの通気性を低下させる方法が提案されている。例えば、編地の片面に樹脂をコーティング加工させたり、織物をボンディング加工させたりして通気性を低下させた編地製品や、非通気性布と通気性布を部位ごとに配置した防寒用インナー着（中間着）などが提案されている（特許文献１)。
【０００４】
しかしながら、これらは何れも非通気性部分が肌着としては風合いやストレッチ性に欠け、依然重ね着による嵩みを解消できていないという問題を有していた。
【０００５】
そこで、特許文献２では、２層以上からなる編地であって、編地表面を構成する繊維の単糸繊度を細くすることにより、防風性および吸水性を兼ね備えた保温編地が提案されているが、このものは、通気度が５cc/cm2・sec以上であり、防風性において十分なものであるとは言い難かった。さらに、特許文献３では、多孔質シートと繊維シートを積層してなる防風衣料が開示されている。しかしながら、このものは熱可塑性ポリマーの多孔質シートが外側に露出する形になるため、以下のような問題が生じうる。すなわち、かかる多孔質シートは表面部分の繊維状体が固定されるため、風合いが悪く、重ね着した衣料と接すると体の動きを阻害する可能性があった。
【先行技術文献】
【特許文献】
【０００６】
【特許文献１】特開平１１−１８９９０１
【特許文献２】特許第３８５３１７５号
【特許文献３】特許第４２９８１４４号
【発明の概要】
【発明が解決しようとする課題】
【０００７】
本発明は、かかる従来の防風性肌着のかかる欠点を克服し、編地の風合い、ストレッチ性を損なわず、保温性・吸湿性に富み、防風性が具備された防風性肌着を提供するものである。
【課題を解決するための手段】
【０００８】
本発明は、上記課題を解決するものであり、通気性編地の非防風部と、通気性編地の上から非通気性編地を縁部で縫着した防風部からなる肌着であって、非通気性編地はその片面にコーティングが施され、防風部のＪＩＳ−Ｌ−１０９６Ａ法(フラジール形)による通気度が５cc/cm2・sec未満であるとともに、ＪＩＳ−Ｌ−１０９９Ａ−１法による透湿度が１００g/m2・ｈ以上であることを特徴とする防風性肌着である。
【発明の効果】
【０００９】
本発明の防風性肌着は、防風部と非防風部を特定し、防風部は通気性編地の上から非通気性編地を縁部で縫着して２重とすることで、外側からの通気を遮断すると共に編地と編地の間に空気の層を形成し、断熱、保温効果を有する。また、非防風部は、通気性編地のみ縫着することにより、通気口としての役割を果たし、発汗時のムレを防ぐことができる。
【００１０】
また、本発明の防風性肌着で非通気性編地がそのコーティング面を通気性編地と対向する側になるように通気性編地に縫着されているものは、コーティング面が外部に露出することがないため、編地の自然な風合いを損ねることがない。さらに、コーティング面が重ね着した衣料と直に接することがないため、体の動きを阻害するおそれもない。
【００１１】
さらに、本発明の防風性肌着で、防風部が通気性編地と非通気性編地を同じ大きさ並びに同じ伸張方向に揃えて縫着されているものは、ストレッチ性を損ねることがない。
【図面の簡単な説明】
【００１２】
【図１】本発明に係る防風性肌着（シャツ）の正面図。
【図２】本発明に係る防風性肌着（シャツ）の背面図。
【図３】本発明に係る防風性肌着（パンツ）の正面図。
【図４】本発明に係る防風性肌着（パンツ）の背面図。
【発明を実施するための形態】
【００１３】
以下、本発明に係る防風性肌着の形態の例について、図面を参照しつつ詳細に説明する。
【００１４】
図１は本発明の防風性肌着（シャツ）の正面図、図２は同背面図、図３は本発明の防風性肌着（パンツ）の正面図、図４は同背面図である。図中、１はシャツ、２はパンツ、１１は前身頃、１２は後身頃、１３は脇部、１４は袖部、１５は衿部、２１は右横身頃、２２は左横身頃、２３は前立部、２４はクロッチ部、２５はウエスト部をそれぞれ示す。
【００１５】
本発明の防風性肌着は、インナーウェアであれば特にその形態は限定されないが、ここでは、Ｖネック半袖タイプのシャツとロングボクサータイプのパンツを例に挙げて説明する。
【００１６】
図１及び２に示すように、本発明の防風性肌着のシャツ１は、着用者の胴体の前部を被覆する前身頃１１と、その前身頃１１の端部に縫着され脇下から脇腹を被覆する脇部１３と、脇部１３の端部に縫着されて背中を被覆する後身頃１２を備え、前身頃１１、後身頃１２、脇部１３と縫着されて袖部１４が設けられている。
【００１７】
本発明の防風性肌着は、防風部および非防風部から構成されているが、本実施態様のシャツ１では、防風部は外気に接しやすく、最も体温を奪われやすい前身頃１１および後身頃１２において設けられ、非防風部はそれ以外の脇部１３および袖部１４から構成される。
【００１８】
かかる防風部の前身頃１１および後身頃１２では、通気性編地の上から非通気性編地を縫着して身生地を２重としている。より詳しくは、２重に構成された前身頃１１および後身頃１２の防風部は、通気性編地と非通気性編地を同じ大きさ並びに同じ伸張方向に揃え、縁部のみ縫着する。このように、編地全体をボンディング加工などで接着することなく、縁部のみ縫着してそれ以外の部分は相互に独立させることにより、２枚の編地の間に空気の層を保有する空間が形成され、これにより、断熱、保温効果を得ることができる。また、発汗時には内側の通気性編地が吸湿するため、互いの生地の風合いや着心地を損なうことがない。一方、非防風部の脇部１３および袖部１４は、１枚の通気性編地により身生地を構成している。
【００１９】
前述の通気性編地と非通気性編地は、共にフライス編より編目が密なスムース編（両面編）からなり、通気性編地は綿、羊毛、絹などの天然繊維、またはレーヨン、リヨセルなどの再生繊維、あるいは吸湿・吸水加工を施した合成繊維の何れか単独糸または混紡糸からなる吸湿性と吸水性に優れる編地で形成することが好ましい。また、非通気性編地はポリエステル等の合成繊維による高密度で軽量な編地を用い、その片面にアクリル等の樹脂コーティング加工することが好ましい。前記片面の樹脂コーティング加工は、樹脂コーティング加工前に較べ、通気度を抑制し防風性を高めるが、風合いを損ねることがない。前記片面にのみ樹脂コーティング加工する方法としては、予め一方の布面に撥水加工することにより、両面に含浸させない方法があげられる。そして、通気性編地の上に非通気性編地を縫着するときに、非通気性編地のコーティング面が通気性編地と対向する側、すなわち、内側になるように縫着することが好ましい。これにより、コーティング面は外部に露出することなく全体のデザイン性を損なうことがない。また、コーティング面が重ね着した衣料と直に接することがないため、衣料同士の摩擦により体の動きを阻害するおそれもない。
【００２０】
防風部の肌着全体における被覆割合は５０％〜９０％であることが好ましい。これにより、残りの１０〜５０％の非防風部が通気口となり、適切に発汗時の水蒸気を外部に排出し、ムレを防ぐことができる。また、防風部の通気度は、非通気性編地と通気性編地を２枚重ねにして非通気性編地側からＪＩＳ−Ｌ−１０９６Ａ法(フラジール形)で測定したときに５cc/cm２・sec未満が好ましく、とりわけ３cc/cm２・sec未満とすることが好ましい。さらに、防風部の透湿度は、ＪＩＳ−Ｌ−１０９９Ａ−１法により測定した場合、１００g/m2・ｈ以上が好ましく、とりわけ１４５g/m2・ｈ以上とすることが好ましい。また、保温率は精密迅速熱物性測定装置（ＴＨＥＲＭＯ  ＬＡＢＯ  II）によるドライコンタクト法で測定したときに２８％以上とすることが好ましい。
【００２１】
図３及び図４は、本発明の防風性肌着のパンツ２を示す。図に示すように、パンツ２は下腹部の中央を被覆する前立部２３と、前立部２３の端部に縫着され下腹部横から臀部横にかけて、さらに太股を被覆する右横身頃２１および左横身頃２２と、右横身頃２１と左横身頃２２の端部に縫着され臀部中央を被覆するクロッチ２４を備え、それらの上端にはウエスト部２５が連続して設けられている。
【００２２】
本実施態様のパンツ２では、防風部は外気に接しやすく、最も体温を奪われやすい右横身頃２１および左横身頃２２において設けられ、非防風部はそれ以外の前立部２３、クロッチ２４とウエスト部２５から構成される。本実施態様のパンツ２において、防風部および非防風部の構成は前述のシャツ１の場合と同様である。
【実施例】
【００２３】
以下に本発明を実施例で説明するが、本発明は、実施例のみに限定されるものではない。なお、実施例、比較例で用いた試験方法は以下の通りである。
【００２４】
（１）編地の通気性：ＪＩＳ−Ｌ−１０９６Ａ法(フラジール形) に準拠し、非通気性編地側から通気性（cc/cm2・sec）を測定した。
（２）編地の透湿性：ＪＩＳ−Ｌ−１０９９Ａ−１法に準拠し、透湿性（g/m2・ｈ）を測定した。
（３）製品の官能評価：モニター１０人が[００２５]に記載する製品（シャツ）を夫々試着し、その官能評価を[００３１]に記載する３段階で評価し、モニター１０人の中で最も多かった回答結果を採用した。
表１にその結果を示す。
【００２５】
［実施例１］
防風部の通気性編地（Ａ１）として、綿５０％アクリル５０％混紡糸（６０番手単糸）、編地密度ウェール５１本／インチ、コース４０本／インチ、編地目付１５９ｇ／ｍ２のスムース（両面編み）を用い、防風部の非通気性編地（Ｂ２）として、ポリエステルフィラメント１００％仮撚加工糸（単糸繊度０．８３デニール３６本、総繊度３０デニール）で、編地密度ウェール６９本／インチ、コース５８本／インチ、編地目付１０３ｇ／ｍ２のスムース（両面編み）の片面（肌側）をアクリル樹脂にてコーティングしたものを用い、非防風部の通気性編地には前記Ａ１の編地を用い、前述の製法に従い、身生地全体に対する防風部の被覆割合が６５％のシャツを作製した。
【００２６】
［実施例２］
防風部の通気性編地として前記Ａ１を用い、防風部の非通気性編地（Ｃ２）として、ポリエステルフィラメント１００％仮撚加工糸（単糸繊度０．８３デニール３６本、総繊度３０デニール）で、編地密度ウェール６０本／インチ、コース５３本／インチ、編地目付９７ｇ／ｍ２のスムース（両面編み）の片面（肌側）をアクリル樹脂にてコーティングしたものを用い、非防風部の通気性編地には前記Ａ１の編地を用い、前述の製法に従い、身生地全体に対する防風部の被覆割合が６５％のシャツを作製した。
【００２７】
［比較例１］
前記Ａ１の通気性編地を用いて身生地全体を２重に構成するシャツを作製した。
【００２８】
［比較例２］
身生地全体を構成する非通気性編地（Ａ２）として、綿５０％アクリル５０％混紡糸（６０番手単糸）、編地密度ウェール５１本／インチ、コース４０本／インチ、編地目付１５９ｇ／ｍ２のスムース（両面編み）の片面（肌側）をアクリル樹脂にてコーティングしたものを用いてシャツを作製した。
【００２９】
［比較例３］
身生地全体を構成する非通気性編地（Ａ３）として、綿５０％アクリル５０％混紡糸６０番手単糸、編地密度ウェール５１本／インチ、コース４０本／インチ、編地目付１５９ｇ／ｍ２のスムース（両面編み）の両面をアクリル樹脂にてコーティングしたものを用いてシャツを作製した。
【００３０】
［比較例４］
前記Ａ１の通気性編地を身生地とし、かかる身生地の上から、非通気性編地（Ｂ１）として、ポリエステルフィラメント１００％仮撚加工糸（単糸繊度０．８３デニール３６本、総繊度３０デニール）、編地密度ウェール６９本、コース５８本／インチ、編地目付１０３ｇ／ｍ２のスムース（両面編み）でコーティングを施さないもので全体を被覆してシャツを作製した。
【００３１】
以上の実施例１及び２、比較例１〜４で得られたシャツをモニター１０人が着用し、防風性、保温性、ムレ感、着心地、肌触りについての官能評価を行った。表１にその結果を示す。防風性に関しては、室温１０℃で風速５m/secの風を受けたとき風を感じるか評価し、「風を感じない」は「○」、「やや風を感じる」は「△」、「強く風を感じる」は「×」で示す。同じく保温性に関しては、室温１０℃で風速５m/secの風を受けたときの体感を評価し、「寒くない」は「○」、「少し寒い」は「△」、「とても寒い」は「×」で示す。同じくムレ感に関しては、室温２０℃で３０分間歩行したときの体感を評価し、「ムレを感じない」は「○」、「ややムレを感じる」は「△」、「ムレを感じる」は「×」で示す。同じく着心地に関しては、「着心地が良い」は「○」、「着心地があまりよくない（違和感がある）」は「△」、「着心地が悪い」は「×」で示す。さらに、肌触りに関しては、「良好」は「○」、「やや悪い」は「△」、「悪い（ごわごわする）」は「×」で示す。
【００３２】
【表１】
2013234401.tif 000003
【００３３】
表１から明らかなように、実施例１、２の編地はいずれも通気性が３cc/cm２・sec未満であり、十分な防風性があると共に、透湿性も１４５g/m2・ｈ以上を示し、十分な値である。また、比較例１ないし４のシャツと比較して、実施例１、２とも、防風性、保温性、ムレ感、着心地、肌触りはいずれも良好である。以上の通り、本発明の防風性肌着は、防風部の編地の防風性および透湿性に優れ、さらに、着用時の防風性、保温性、ムレ感、着心地、肌触りにおいて好適であることが明らかとなった。
【符号の説明】
【００３４】
１……シャツ
２……パンツ
１１……前身頃
１２……後身頃
１３……脇部
１４……袖部
１５……衿部
２１……右横身頃
２２……左横身頃
２３……前立部
２４……クロッチ
２５……ウエスト部
【図１】
2013234401.tif 000004
【図２】
2013234401.tif 000005
【図３】
2013234401.tif 000006
【図４】
2013234401.tif 000007